(57)【要約】【課題】鋭角に尖った物体と接触した場合にも破損が起こり難く、且つ７０ｃｍを越えるような凸凹面であっても充分にフィットすることが可能な土木、建築用シート及び含基布遮水シートを提供すること。【解決手段】４０％伸長時の応力が０．８８ｃＮ／ｄｔｅｘ未満で、且つ８０％伸張時の応力が１．３２ｃＮ／ｄｔｅｘ未満の合成繊維を製織した織物からなる土木、建築用シートであって、該シートの厚さが１ｍｍ以上、充填率が５０％以上である。【選択図】　　　　なし【特許請求の範囲】
【請求項１】
４０％伸長時の応力が０．８８ｃＮ／ｄｔｅｘ未満で、且つ８０％伸張時の応力が１．３２ｃＮ／ｄｔｅｘ未満の合成繊維を製織した織物からなる土木、建築用シートであって、該シートの厚さが１ｍｍ以上、充填率が５０％以上であることを特徴とする土木、建築用シート。
【請求項２】
請求項１記載の織物を基布とし、該基布と遮水シートとを一体化させてなることを特徴とする含基布遮水シート。
【発明の詳細な説明】
【０００１】
【発明の属する技術分野】
本発明は、例えば護岸工事等に使用される、陸地の陥没を防止するための土木、建築用シート及び該シートを構成する基布を補強用基布とする含基布遮水シートに関するものである。
【０００２】
【従来の技術】
従来より、護岸工事等に使用される土木、建築用シート、例えば防砂シートには、ナイロン、ポリエステル等の合成繊維を製織した織物が用いられている。
【０００３】
しかしながら、これらの合成繊維織物は、地盤の凸凹に追従するための柔軟性及び伸び率が不足しているため、使用時にシートの破損が起こったり、埋立てた土砂が流出して陥没が起こる、等の事故が発生し易いという問題を有している。
【０００４】
このような問題を解決するために、例えば、特開平４−１９８５２５号公報には、４０％伸長時の応力が１．０〜２．０ｇ／ｄであり、８０％伸長時の応力が１．５〜３．９ｇ／ｄである熱可塑性マルチフィラメントを製織してなる、高強度で且つ高伸度の土木、建築用シートが提案されている。
【０００５】
しかしながら、上記シートは極めて大きな凹凸を有する敷設面、例えば７０ｃｍを越えるような凸凹面へのフィット性が不充分である上、小さな捨石など鋭角に尖った物体と接触した場合、破損が起こり易いという問題点を有している。
【０００６】
【特許文献１】
特開平４−１９８５２５号公報
【０００７】
【発明が解決しようとする課題】
本発明の目的は、上記従来技術の有する問題点を解消し、鋭角に尖った物体と接触した場合にも破損が起こり難く、且つ７０ｃｍを越えるような凸凹面であっても充分にフィットすることが可能な土木、建築用シート及び含基布遮水シートを提供することにある。
【０００８】
【課題を解決するための手段】
本発明者は上記目的を達成するために鋭意検討した結果、シートを構成する織物の構成繊維の伸長時応力と、シートの厚さ及び充填率を特定の範囲に制御するとき、所望のシートが得られることを究明し、本発明に到達した。
【０００９】
かくして本発明によれば、（１）４０％伸長時の応力が０．８８ｃＮ／ｄｔｅｘ未満で、且つ８０％伸張時の応力が１．３２ｃＮ／ｄｔｅｘ未満の合成繊維を製織した織物からなる土木、建築用シートであって、該シートの厚さが１ｍｍ以上、充填率が４０％以上であることを特徴とする土木、建築用シート、及び（２）（１）の織物を基布とし、該基布と遮水シートとを一体化させてなることを特徴とする含基布遮水シートが提供される。
【００１０】
【発明の実施の形態】
本発明で使用する合成繊維とは、ポリエチレン繊維、ポリプロピレン繊維、ポリエステル繊維、ポリアミド繊維及びこれらの共重合体繊維等を言い、特にポリエステル繊維、ポリアミド繊維及びこれらの共重合体繊維が好ましい。
【００１１】
本発明においては、上記合成繊維の４０％伸長時の応力が０．８８ｃＮ／ｄｔｅｘ未満で、且つ８０％伸張時の応力が１．３２ｃＮ／ｄｔｅｘ未満であることが肝要である。４０％伸長時の応力が０．８８ｃＮ／ｄｔｅｘを越える場合、或いは８０％伸張時の応力が１．３２ｃＮ／ｄｔｅｘを越える場合は、例えば７０ｃｍを越えるような大きな凸凹面へのフィット性が不充分である上、小さな捨石など鋭角に尖った物体と接触した場合、破損が起こり易い。
【００１２】
本発明においては、上記合成繊維を従来公知の任意の組織に製織して土木、建築用シートを得るが、その際、シートの厚さを１ｍｍ以上、充填率を５０％以上とすることが必要である。
【００１３】
ここで、充填率とは、シートの見かけ体積（厚さ×面積）に対する合成繊維の存在比率を表す値で、いわゆる空隙率の逆数に相当する。
【００１４】
上記シートの厚さが１ｍｍ未満の場合は、小さな捨石など鋭角に尖った物体と接触した場合に破損が起こり易くなる。
【００１５】
一方、上記シートの充填率が５０％未満の場合は、やはり鋭角に尖った物体と接触した場合に破損が起こり易くなる上、大きな凹凸面へのフィット性が不充分となる。この理由については、必ずしも明確ではないが、凸凹面へのフィット性は、織物の伸度特性やタフネスだけではなく、与えられた衝撃を緩和する性能とも密接な関係があり、織物に適度な空隙が存在するとこの性能が高められるのではないかと推定される。
【００１６】
即ち、本発明においては、シートを構成する織物の構成繊維の伸長時応力と、シートの厚さを特定の範囲に制御し、その際、適度な空隙を付与することにより、織物の、破損に対する抵抗性や凹凸面への追従性を可及的に高めることが可能となる。
【００１７】
また、上記織物を含基布遮水シートの基布として用いる場合は、基布の目空（経糸と緯糸に囲まれた空隙部分）の大きさは１００ｍｍ２以下が好ましい。目空が大き過ぎると基布として複合化させた効果が充分に発揮できない上、鋭角に尖った物体の先端部が目空からくい込んで遮水シートに損傷を与えるので好ましくない。
【００１８】
含基布遮水シートの製造方法には特に限定はなく、例えば基布の片面または両面にポリ塩化ビニルなどの樹脂を含浸させる方法や、トッピングまたはラミネートにより遮水シートと組合わせる方法など、従来公知の製造方法を用いることができる。
【００１９】
【実施例】
以下、実施例により本発明を具体的に説明する。なお実施例中の各特性は以下の方法に従って評価した。
【００２０】
（１）シートの充填率
シートの単位面積当りの重量と厚さとを測定し、下記式よりシートの充填率を算出した。
【００２１】
【数１】
2004143704.tif 000002
【００２２】
（２）落錘試験
陸上に±７０ｃｍの大きさの凹凸を構築し、その上にシートを敷設した後、周囲を固定し、シートの３ｍ上方より、総量１０００ｋｇの、人頭大の玉石を落下させた際のシートの凸凹へのなじみ、破損の有無を下記の基準で評価した。
○：凸凹へのなじみが良く、破損が見られない。
△：凸凹へのなじみがやや不良で、一部破損が見られた。
×：直径１００ｍｍ以上の破損が見られた。
【００２３】
［実施例１］
ジメチルテレフタレートとエチレングリコールとをエステル交換反応させた後、重縮合反応させ、固有粘度０．６４のポリエチレンテレフタレートポリマーを得た。このポリマーを減圧下で２２０℃に過熱して固相重合を行い、固有粘度０．９８のポリマーとした。
【００２４】
該ポリマーを３０５℃で溶融させた後、２５０ホールの丸孔を有する紡糸口金より吐出させ、加熱雰囲気中を通過させた後、７４℃のローラーで予熱を行いながら１．０８倍の延伸を行い、２４４０ｄｔｅｘ／２５０フィラメントのポリエチレンテレフタレートマルチフィラメント糸を得た。得られたマルチフィラメント糸４０％伸長時の応力は０．７４ｃＮ／ｄｔｅｘ、８０％伸張時の応力は１．７３であった。
【００２５】
得られたマルチフィラメント糸を製織した後、１７０℃で熱風処理を行ない、織物を１３％収縮させて土木・建築用シートとした。得られたシートの充填率は５３％であった。また、該シートの落錘試験の結果は○であった。
【００２６】
［比較例１］
ジメチルテレフタレートとエチレングリコールとをエステル交換反応させた後、重縮合反応させ、固有粘度０．６４のポリエチレンテレフタレートポリマーを得た。このポリマーを減圧下で２２０℃に過熱して固相重合を行い、固有粘度０．９８のポリマーとした。
【００２７】
該ポリマーを３１０℃で溶融させた後、２５０ホールの丸孔を有する紡糸口金より吐出させ、加熱雰囲気中を通過させた後、１００℃のローラーで予熱を行いながら５．４倍の延伸を行い、１６７０ｄｔｅｘ／２５０フィラメントのポリエチレンテレフタレートマルチフィラメント糸を得た。得られたマルチフィラメント糸４０％伸長時の応力は１．０ｃＮ／ｄｔｅｘ、８０％伸張時の応力は１．７０であった。
【００２８】
得られたマルチフィラメント糸を製織した後、１７０℃で熱風処理を行ない、織物を１３％収縮させて土木・建築用シートとした。得られたシートの充填率は４３％であった。また、該シートの落錘試験の結果は△乃至×であった。
【００２９】
【発明の効果】
本発明によれば、鋭角に尖った物体と接触した場合にも破損が起こり難く、且つ７０ｃｍを越えるような凸凹面であっても充分にフィットすることが可能な土木、建築用シート及び含基布遮水シートが提供される。